(57)【要約】【課題】  高屈折率を示し、更に凝集することなく透明な塗膜を得るために有用な有機無機複合型の合成樹脂エマルジョン組成物を提供すること。【解決手段】  合成樹脂エマルジョン（Ａ）、および平均粒子径が２０ｎｍ以下の金属酸化物（Ｂ）を含有してなる合成樹脂エマルジョン組成物であり、合成樹脂エマルジョン（Ａ）中の合成樹脂粒子の平均粒子径が１５０ｎｍ以下であり、かつ、金属酸化物（Ｂ）の含有量が、合成樹脂エマルジョン（Ａ）の固形分１００重量部に対して、５０重量部以上であることを特徴とする合成樹脂エマルジョン組成物【選択図】なし【特許請求の範囲】
【請求項１】
合成樹脂エマルジョン（Ａ）、および平均粒子径が２０ｎｍ以下の金属酸化物（Ｂ）を含有してなる合成樹脂エマルジョン組成物であり、
合成樹脂エマルジョン（Ａ）中の合成樹脂粒子の平均粒子径が１５０ｎｍ以下であり、
かつ、
金属酸化物（Ｂ）の含有量が、合成樹脂エマルジョン（Ａ）の固形分１００重量部に対して、５０重量部以上である
ことを特徴とする合成樹脂エマルジョン組成物。
【請求項２】
合成樹脂エマルジョン（Ａ）のζ電位が−１００〜−１０ｍＶであることを特徴とする請求項１記載の合成樹脂エマルジョン組成物。
【請求項３】
金属酸化物（Ｂ）が、金属酸化物水分散液として配合されることを特徴とする請求項１または２記載の合成樹脂エマルジョン組成物。
【請求項４】
金属酸化物水分散液のζ電位が＋１〜＋５０ｍＶであることを特徴とする請求項３記載の合成樹脂エマルジョン組成物。
【請求項５】
金属酸化物（Ｂ）が、酸化ジルコニウムであることを特徴とする請求項１〜４いずれか記載の合成樹脂エマルジョン組成物。
【請求項６】
金属酸化物（Ｂ）の平均粒子径から算出される合成樹脂エマルジョン組成物中に含まれる金属酸化物の粒子数α（個）と、合成樹脂粒子の平均粒子径から算出される合成樹脂エマルジョン組成物に含まれる合成樹脂粒子の粒子数β(個)の粒子数比率（（β／α）×１００）が、０．１０〜１．４０であることを特徴とする請求項１〜５いずれか記載の合成樹脂エマルジョン組成物。
【請求項７】
請求項１〜６いずれか記載の合成樹脂エマルジョン組成物を用いてなることを特徴とするコーティング剤。
【請求項８】
請求項７記載のコーティング剤を塗工してなることを特徴とする塗膜。

【発明の詳細な説明】
【技術分野】
【０００１】
本発明は、合成樹脂エマルジョン組成物に関するものであり、更に詳しくは、高屈折率であり、更には凝集することなく透明な塗膜を得るために有用な有機無機複合型の合成樹脂エマルジョン組成物に関するものである。
【背景技術】
【０００２】
近年、高屈折率であるプラスチック材料の光学用物品への進出は著しく、液晶ディスプレイ用パネル、カラーフィルター、眼鏡レンズ、フレネルレンズ、レンチキュラーレンズ、ＴＦＴ用のプリズムレンズシート、非球面レンズ、光ディスク、光ファイバー、光導波路等への検討が盛んに行われており、このようなプラスチック材料に高い屈折率が要求される場合には、一般的に、高屈折率を示す有機溶剤系の樹脂組成物が用いられている。
【０００３】
また、プラスチック材料の屈折率を高めるための技術として、プラスチック等の有機物と金属微粒子等の無機物の複合物である有機無機複合材料が広く用いられており、分子設計がしやすく、柔軟性の高い有機材料と、熱的・化学的に安定で屈折率の高い無機材料を複合させることにより、様々な性能を持った有機無機複合材料が開発・利用されている。
【０００４】
ここで、金属微粒子等の無機微粒子は、水熱合成法により製造する方法が最も一般的であり、かかる方法で製造される無機微粒子は安定的に水に分散された状態で製造されている。そのため、世の中で広く用いられている有機溶剤系の樹脂組成物として有機無機複合材料を使用するためには、水分散された状態の無機微粒子を表面修飾や溶媒置換等によって、有機溶剤に分散された無機微粒子に変換して用いることが必要となり、そのための検討が種々行なわれてきた。
例えば、特許文献１では、無機酸化物微粒子を水中に分散してなる無機酸化物微粒子の水分散液に対し、炭素数４以上のカルボン酸を混合して混合し、当該混合液から水を除去することで疎水化された無機酸化物微粒子を製造し、有機溶剤に均一分散された酸化物微粒子を用いてナノ分散複合化樹脂を製造する方法が開示されている。
【先行技術文献】
【特許文献】
【０００５】
【特許文献１】特開２０１１−１０５５５３号公報
【発明の開示】
【発明が解決しようとする課題】
【０００６】
しかしながら、上記特許文献１に開示の技術においては、そもそも安定的に水分散された状態の無機微粒子を、有機溶剤分散型に変更するものであり、表面修飾や溶媒置換等の煩雑な操作が必要となるものであり、生産性の点で問題の残るものである。
【０００７】
また、近年では、溶剤系の樹脂組成物では、使用時における有機溶剤の揮発が、環境衛生や安全面で問題となるために、溶剤系の樹脂組成物に代えて環境衛生、安全面についての問題がなく、また、高濃度化および脱溶剤化による低コスト化が可能である水系（エマルジョン型）の樹脂組成物が各用途において種々使用されるようになっている。
【０００８】
しかし、水系樹脂を用いた有機無機複合材料を製造するに際しては、水分散された状態の無機微粒子を単に水系樹脂に配合し混合するだけでは良好な複合組成物を得ることができないものであり、有機無機複合材料が得られたとしても塗膜化した際に凝集が起こり白濁が生じ易いという問題点があり、水系樹脂と無機微粒子からなる有機無機複合材料を得るための更なる改良が求められている。
【０００９】
そこで、本発明ではこのような背景下において、高屈折率を示し、更に凝集することなく透明な塗膜を得るために有用な有機無機複合型の合成樹脂エマルジョン組成物を提供することを目的とするものである。
【課題を解決するための手段】
【００１０】
しかるに本発明者等は、かかる事情に鑑み鋭意研究を重ねた結果、合成樹脂エマルジョンに金属酸化物を配合してなる合成樹脂エマルジョン組成物において、特定範囲の平均粒子径を有するエマルジョンを使用し、通常よりも平均粒子径の小さい金属酸化物を特定量配合することにより、乾燥後に得られる塗膜が、高屈折率であることに加え、白濁せずに透明となることを見出し、本発明を完成させるに至った。
【００１１】
即ち、本発明の要旨は、合成樹脂エマルジョン（Ａ）、および平均粒子径が２０ｎｍ以下の金属酸化物（Ｂ）を含有してなる合成樹脂エマルジョン組成物であり、合成樹脂エマルジョン（Ａ）中の合成樹脂粒子の平均粒子径が１５０ｎｍ以下であり、かつ、金属酸化物（Ｂ）の含有量が、合成樹脂エマルジョン（Ａ）の固形分１００重量部に対して、５０重量部以上であることを特徴とする合成樹脂エマルジョン組成物である。
【００１２】
また、本発明においては、合成樹脂エマルジョンを用いてなるコーティング剤および塗膜を提供するものである。
【発明の効果】
【００１３】
本発明の合成樹脂エマルジョンを用いると、煩雑な溶媒置換や表面修飾を行なうことなく、安定的に分散されている金属酸化物の水分散液をそのままエマルジョンに配合し組成物とすることができ、乾燥後は、高屈折率でかつ透明な塗膜が得られるという効果を有するものである。また、該組成物は水系であるため、環境負荷の少ないものである。
【発明を実施するための形態】
【００１４】
以下に、本発明を詳細に説明する。
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。
【００１５】
本発明の合成樹脂エマルジョン組成物は、合成樹脂エマルジョン（Ａ）と金属酸化物（Ｂ）を含有するものである。
【００１６】
まず、合成樹脂エマルジョン（Ａ）について説明する。
【００１７】
本発明の合成樹脂としては、公知一般の合成樹脂を使用することが可能であり、例えば、アクリル系樹脂、スチレン系樹脂、ビニルエステル系樹脂等が挙げられる。かかる合成樹脂は、単量体成分［Ｉ］を重合して得られるものであり、単量体成分［Ｉ］としては、例えば、下記のモノマー成分（ａ）〜（ｌ）が挙げられ、これらは単独でもしくは２種以上併せて用いられる。
【００１８】
（ａ）（メタ）アクリル酸エステル系単量体。
（ｂ）芳香環含有不飽和単量体。
（ｃ）ヒドロキシル基含有エチレン性不飽和単量体。
（ｄ）カルボキシル基含有エチレン性不飽和単量体。
（ｅ）エポキシ基含有エチレン性不飽和単量体。
（ｆ）メチロール基含有エチレン性不飽和単量体。
（ｇ）アルコキシアルキル基含有エチレン性不飽和単量体。
（ｈ）シアノ基含有エチレン性不飽和単量体。
（ｉ）ラジカル重合性の二重結合を２個以上有しているエチレン性不飽和単量体。
（ｊ）アミノ基を有するエチレン性不飽和単量体。
（ｋ）スルホン酸基を有するエチレン性不飽和単量体。
（ｌ）リン酸基を有するエチレン性不飽和単量体。
【００１９】
また、上記（ａ）〜（ｌ）以外に、プロピオン酸ビニル、バーサチック酸ビニル、ビニルピロリドン、メチルビニルケトン、ブタジエン、エチレン、プロピレン、塩化ビニル、塩化ビニリデン等の単量体も、所望に応じて適宜使用することができる。
なお、本発明においては、酢酸ビニル等の単量体は、耐候性に劣るため、併用しないことが好ましい。
【００２０】
上記（メタ）アクリル酸エステル系単量体（ａ）としては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｎ−ヘキシル（メタ）アクリレート、２−エチルヘキシル（メタ）アクリレート、ラウリル（メタ）アクリレート等の（メタ）アクリル酸アルキルエステル(好ましくは炭素数が１〜２０の（メタ）アクリル酸アルキルエステル）、シクロヘキシル（メタ）アクリレート、イソボニル（メタ）アクリレート等の脂環構造含有（メタ）アクリル酸エステル等が挙げられ、これらは単独でもしくは２種以上併せて用いられる。これらの中でも好ましくは、ブチル（メタ）アクリレート、２−エチルヘキシル（メタ）アクリレート、メチル（メタ）アクリレート、シクロヘキシル（メタ）アクリレート等のアルキル基の炭素数が１〜１０の脂肪族（メタ）アクリレート、特に好ましくはブチルメタクリレートである。
【００２１】
上記芳香環含有不飽和単量体（ｂ）としては、例えば、ベンジル（メタ）アクリレート、フェノキシエチル（メタ）アクリレート、フェノキシジエチレングリコール（メタ）アクリレート、フェノキシポリエチレングリコール（メタ）アクリレート、フェノキシプロピル（メタ）アクリレート、フェノキシジプロピレングリコール（メタ）アクリレート、フェノキシポリプロピレングリコール（メタ）アクリレート、２−ヒドロキシ−３−フェノキシプロピル（メタ）アクリレート、エトキシ化フェニルフェニル（メタ）アクリレートの芳香環含有（メタ）アクリレート系モノマー：スチレン、ｐ−ｔブトキシスチレン、ｐ−アセトキシスチレン、ｐ−（１−エトキシエトキシ）スチレン、２−ｔ−ブトキシ−６−ビニルナフタレン、ｐ−クロロスチレン、ｐ−スチレンスルホン酸ナトリウム、ｐ−スチレンスルホン酸リチウム、ビス（４−ビニルフェニル）スルホン、２−ビニルナフタレン、α-メチルスチレン等の芳香環含有ビニル系モノマー：２−アクリロイルオキシエチル−２−ヒドロキシプロピルフタレート（大阪有機化学社製、商品名「ビスコート＃２３１１ＨＰ」）、２−アクリロイルオキシエチルハイドロゲンフタレート（大阪有機化学社製、商品名「ビスコート＃２０００」）、２−アクリロイルオキシプロピルハイドロゲンフタレート（大阪有機化学社製、商品名「ビスコート＃２１００」）、２−メタクリロイロキシエチルフタル酸（新中村化学工業社製。商品名「ＣＢ−１」）等が挙げられる。
これら芳香環含有不飽和単量体（ｂ）の中でも、反応性に優れる点でフェノキシエチル（メタ）アクリレート、ベンジル（メタ）アクリレートが好ましい。
【００２２】
上記ヒドロキシル基含有エチレン性不飽和単量体（ｃ）としては、例えば、ヒドロキシエチル（メタ）アクリレート、ヒドロキシプロピル（メタ）アクリレート等のヒドロキシアルキル（メタ）アクリレート、ポリエチレングリコール（メタ）アクリレート等のポリアルキレングリコール（メタ）アクリレート等があげられ、これらは単独でもしくは２種以上併せて用いられる。中でも好ましくは、炭素数２〜４のヒドロキシアルキル基を有するヒドロキシアルキル（メタ）アクリレートや、炭素数２〜４のアルキレン基を有するポリアルキレングリコール（メタ）アクリレートであり、特に好ましくはヒドロキシエチル（メタ）アクリレートである。
【００２３】
上記カルボキシル基含有エチレン性不飽和単量体（ｄ）としては、例えば、（メタ）アクリル酸、クロトン酸、マレイン酸、フマル酸、イタコン酸等を用いることができ、これらは単独でもしくは２種以上併せて用いられる。これらの中でも、（メタ）アクリル酸、イタコン酸がより好ましい。なお、マレイン酸、フマル酸、イタコン酸のようなジカルボン酸の場合には、これらのモノエステルやモノアマイドを用いてもよい。
【００２４】
上記エポキシ基含有エチレン性不飽和単量体（ｅ）としては、例えば、グリシジル（メタ）アクリレート、アリルグリシジルエーテル、メチルグリシジル（メタ）アクリレート等があげられ、これらは単独でもしくは２種以上併せて用いられる。中でも好ましくはグリシジル（メタ）アクリレートである。
【００２５】
上記メチロール基含有エチレン性不飽和単量体（ｆ）としては、例えば、Ｎ−メチロール（メタ）アクリルアミド、ジメチロール（メタ）アクリルアミド等があげられ、これらは単独でもしくは２種以上併せて用いられる。
【００２６】
上記アルコキシアルキル基含有エチレン性不飽和単量体（ｇ）としては、例えば、Ｎ−メトキシメチル（メタ）アクリルアミド、Ｎ−ブトキシメチル（メタ）アクリルアミド、メトキシエチル（メタ）アクリレート、メトキシプロピル（メタ）アクリレート、エトキシエチル（メタ）アクリレート、エトキシプロピル（メタ）アクリレート等のアルコキシアルキル（メタ）アクリレート、ポリエチレングリコールモノメトキシ（メタ）アクリレート等のポリアルキレングリコールモノアルコキシ（メタ）アクリレート等があげられ、これらは単独でもしくは２種以上併せて用いられる。
【００２７】
上記シアノ基含有エチレン性不飽和単量体（ｈ）としては、例えば、（メタ）アクリロニトリル等があげられる。
【００２８】
上記ラジカル重合性の二重結合を２個以上有しているエチレン性不飽和単量体（ｉ）としては、例えば、ポリオキシエチレンジ（メタ）アクリレート、ポリオキシプロピレンジ（メタ）アクリレート、ネオペンチルグリコールジ（メタ）アクリレート、ブタンジオールジ（メタ）アクリレート等のジ（メタ）アクリレート、トリメチロールプロパントリ（メタ）アクリレート等のトリ（メタ）アクリレート、ペンタエリスリトールテトラ（メタ）アクリレート等のテトラ（メタ）アクリレート等があげられ、これらは単独でもしくは２種以上併せて用いられる。
【００２９】
上記アミノ基を有するエチレン性不飽和単量体（ｊ）としては、例えば、Ｎ，Ｎ−ジメチルアミノエチル（メタ）アクリレート、Ｎ，Ｎ−ジエチルアミノエチル（メタ）アクリレート等があげられ、これらは単独でもしくは２種以上併せて用いられる。
【００３０】
上記スルホン酸基を有するエチレン性不飽和単量体（ｋ）としては、例えば、ビニルスルホン酸、ビニルスチレンスルホン酸（塩）等があげられ、これらは単独でもしくは２種以上併せて用いられる。
【００３１】
上記リン酸基を有するエチレン性不飽和単量体（ｌ）としては、例えば、ビニルホスホン酸、ビニルホスフェート、アシッドホスホキシエチル（メタ）アクリレート、アシッドホスホキシプロピル（メタ）アクリレート、ビス〔（メタ）アクリロイロキシエチル〕ホスフェート、ジブチル−２−（メタ）アクリロイロキシエチルホスフェート、ジオクチル−２（メタ）アクリロイロキシエチルホスフェート等があげられ、これらは単独でもしくは２種以上併せて用いられる。
【００３２】
上記単量体（ａ）〜（ｌ）の中でも、（ａ）（メタ）アクリル酸エステル系単量体、（ｂ）芳香環含有不飽和単量体、（ｄ）カルボキシル基含有エチレン性不飽和単量体、（ｋ）スルホン酸基を有するエチレン性不飽和単量体、（ｌ）リン酸基を有するエチレン性不飽和単量体が好ましく、特に好ましくは（ａ）（メタ）アクリル酸エステル系単量体、（ｂ）芳香環含有不飽和単量体である。
【００３３】
単量体成分［Ｉ］全体に対する各成分の含有割合としては、好ましくは
（ａ）（メタ）アクリル酸エステル系単量体が２０〜１００重量％、（ｂ）芳香環含有不飽和単量体が０〜８０重量％、その他の単量体が０〜１０重量％であり、特に好ましくは（ａ）（メタ）アクリル酸エステル系単量体が３０〜１００重量％、（ｂ）芳香環含有不飽和単量体が０〜７０重量％、その他の単量体が０〜８重量％である。
【００３４】
これら単量体成分［Ｉ］を、単独または組合わせて使用し、乳化重合させることにより合成樹脂エマルジョン（Ａ）が得られる。
【００３５】
本発明の合成樹脂エマルジョン（Ａ）は、上記単量体成分［Ｉ］の単独重合体もしくは共重合体が分散安定化されてなるものであるが、本発明においては、この重合の際に、上記単量体成分［Ｉ］以外に、乳化剤を用いることが好ましく、更に必要に応じて、重合開始剤、重合調整剤、その他界面活性剤、可塑剤、造膜助剤等の他の成分を適宜用いることができる。
【００３６】
本発明においては、上記乳化剤として、公知一般の乳化剤を用いればよいが、特にはアニオン型乳化剤を用いることが、ζ電位のコントロールや、安定性を付与しやすい点で好ましい。
【００３７】
上記アニオン型乳化剤としては、アニオン型であれば非反応性、反応性のいずれであってもよいし、組合わせて用いてもよい。
【００３８】
上記反応性アニオン型乳化剤としては、例えば、下記の一般式（１）〜（１１）で表される構造を有する化合物があげられる。
【００３９】
【化１】
2014047340.tif 000002
【００４０】
【化２】
2014047340.tif 000003
【００４１】
【化３】
2014047340.tif 000004
【００４２】
【化４】
2014047340.tif 000005
【００４３】
【化５】
2014047340.tif 000006
【００４４】
【化６】
2014047340.tif 000007
【００４５】
【化７】
2014047340.tif 000008
【００４６】
【化８】
2014047340.tif 000009
【００４７】
【化９】
2014047340.tif 000010
【００４８】
【化１０】
2014047340.tif 000011
【００４９】
【化１１】
2014047340.tif 000012
【００５０】
〔上記一般式（１）〜（１１）において、Ｒ１はアルキル基、Ｒ２は水素またはメチル基、Ｒ３はアルキレン基、ｎは１以上の整数、ｍ、ｌは各々１以上の整数であり、かつｍ＋ｌ＝３である。また、Ｘは−ＳＯ３ＮＨ４または−ＳＯ３Ｎａである。〕
【００５１】
上記反応性アニオン型乳化剤としては、具体的には、「アデカリアソープＳＥ−２０Ｎ」、「アデカリアソープＳＥ−１０Ｎ」、「アデカリアソープＰＰ−７０」、「アデカリアソープＰＰ−７１０」、「アデカリアソープＳＲ−１０」、「アデカリアソープＳＲ−２０」〔以上、旭電化工業社製〕、「エレミノールＪＳ−２」、「エレミノールＲＳ−３０」〔以上、三洋化成工業社製〕、「ラテムルＳ−１８０Ａ」、「ラテムルＳ−１８０」、「ラテムルＰＤ−１０４」〔以上、花王社製〕、「アクアロンＢＣ−０５」、「アクアロンＢＣ−１０」、「アクアロンＢＣ−２０」、「アクアロンＨＳ−０５」、「アクアロンＨＳ−１０」、「アクアロンＨＳ−２０」、「ニューフロンティアＳ−５１０」、「アクアロンＫＨ−０５」、「アクアロンＫＨ−１０」〔以上、第一工業製薬社製〕、「フォスフィノ−ルＴＸ」〔東邦化学工業社製〕）等の市販品があげられる。これらは単独でもしくは２種以上併せて用いることができる。
【００５２】
また、上記非反応性アニオン型乳化剤としては、例えば、アルキル硫酸エステル、アルキルベンゼンスルホン酸塩、アルキルスルホコハク酸塩、アルキルジフェニルエーテルジスルホン酸塩、ポリオキシエチレンアルキル硫酸塩、ポリオキシエチレンアルキルリン酸エステル、ポリオキシエチレンジフェニルエーテルスルホン酸塩、ポリオキシエチレンジフェニルエーテルリン酸塩等等があげられる。これらは単独でもしくは２種以上併せて用いることができる。
【００５３】
これらアニオン型乳化剤の中でも、アルキル硫酸エステル、ポリオキシエチレンジフェニルエーテルスルホン酸塩、ポリオキシエチレンジフェニルエーテルリン酸塩等の比反応性乳化剤、反応性乳化剤が好ましく、コーティング層の耐水性やζ電位や粒子径を安定的に調整できる点で、特に好ましくは反応性乳化剤である。
【００５４】
乳化剤の使用量は、単量体成分［Ｉ］全体１００重量部に対して、好ましくは０．５〜２０重量部、特に好ましくは１〜１５重量部、更に好ましくは１．５〜１０重量部である。かかる乳化剤の使用量が多すぎると塗膜の吸水率が増大してしまう傾向があり、少なすぎると重合時の安定性性が低下しやすくなる傾向がある。
【００５５】
上記重合開始剤としては、水溶性、油溶性のいずれのものも用いることが可能である。例えば、アルキルパーオキサイド、ｔ−ブチルヒドロパーオキサイド、クメンヒドロパーオキサイド、ｐ−メタンヒドロパーオキサイド、ラウロイルパーオキサイド、３，５，５−トリメチルヘキサノイルパーオキサイド、オクタノイルパーオキサイド、ｔ−ブチルクミルパーオキサイド、ベンゾイルパーオキサイド、ジクロルベンゾイルパーオキサイド、ジクミルパーオキサイド、ジ−ｔ−ブチルパーオキサイド、１，１−ビス（ｔ−ブチルパーオキシ）−３，３，５−トリメチルシクロヘキサン、３，３，５−トリメチルシクロヘキサノンパーオキサイド、メチルシクロヘキサノンパーオキサイド、ジ−イソブチルパーオキシジカーボネート、ジ−２−エチルヘキシルパーオキシジカーボネート、ｔ−ブチルパーオキシイソブチレート等の有機過酸化物、２，２′−アゾビスイソブチロニトリル、ジメチル−２，２′−アゾビスイソブチレート、２，２′−アゾビス（２，４−ジメチルバレロニトリル）、２，２′−アゾビス（２−メチルブチロニトリル）、過硫酸カリウム、過硫酸ナトリウム、過硫酸アンモニウム、過酸化水素、４，４′−アゾビス−４−シアノバレリックアシッドのアンモニウム（アミン）塩、２，２′−アゾビス（２−メチルアミドオキシム）ジヒドロクロライド、２，２′−アゾビス（２−メチルブタンアミドオキシム）ジヒドロクロライドテトラヒドレート、２，２′−アゾビス｛２−メチル−Ｎ−〔１，１−ビス（ヒドロキシメチル）−２−ヒドロキシエチル〕−プロピオンアミド｝、２，２′−アゾビス〔２−メチル−Ｎ−（２−ヒドロキシエチル）−プロピオンアミド〕、各種レドックス系触媒（この場合酸化剤としては、過硫酸アンモニウム、過硫酸カリウム、過硫酸ナトリウム、過酸化水素、ｔ−ブチルハイドロパーオキサイド、ベンゾイルパーオキサイド、キュメンハイドロパーオキサイド、ｐ−メタンハイドロパーオキサイド等が、還元剤としては亜硫酸ナトリウム、酸性亜硫酸ナトリウム、ロンガリット、アスコルビン酸等が用いられる。）等があげられる。
【００５６】
これらの重合開始剤は単独であるいは２種以上併せて用いられる。これらの中でも重合安定性に優れる点で、過硫酸カリウム、過硫酸ナトリウム、レドックス系触媒（酸化剤：過硫酸カリウム，過硫酸ナトリウム、還元剤：亜硫酸ナトリウム，酸性亜硫酸ナトリウム，ロンガリット，アスコルビン酸）等が好適である。
【００５７】
上記重合開始剤の使用量は、単量体成分［Ｉ］全体１００重量部に対して、０．０１〜５重量部であることが好ましく、特に好ましくは０．０３〜３重量部、更に好ましくは０．０５〜２重量部である。重合開始剤の使用量が少なすぎると、重合速度が遅くなる傾向があり、多すぎると、得られる共重合体の分子量が低くなり耐水性が低下しやすい傾向がある。
【００５８】
なお、上記重合開始剤は、重合缶内に予め加えておいてもよいし、重合開始直前に加えてもよいし、必要に応じて重合途中に追加添加してもよい。あるいは、単量体成分［Ｉ］に予め添加したり、上記単量体成分［Ｉ］からなる乳化液に添加したりしてもよい。また、重合開始剤の添加に際しては、重合開始剤を別途溶媒や上記単量体成分［Ｉ］に溶解して添加したり、溶解した重合開始剤をさらに乳化状にして添加したりしてもよい。
【００５９】
また、上記重合調整剤としては、例えば、連鎖移動剤、ｐＨ緩衝剤等があげられる。
上記連鎖移動剤としては、例えば、メタノール、エタノール、プロパノール、ブタノール等のアルコール；アセトアルデヒド、プロピオンアルデヒド、ｎ−ブチルアルデヒド、フルフラール、ベンズアルデヒド等のアルデヒド類；ｎ−ドデシルメルカプタン、チオグリコール酸、チオグリコール酸オクチル、チオグリセロール等のメルカプタン類等があげられる。これらは単独でもしくは２種以上併せて用いられる。
【００６０】
この連鎖移動剤の使用は、重合を安定に行わせるという点では有効であるが、アクリル系樹脂の重合度を低下させ、得られる塗膜の弾性率を低下させる可能性がある。そのため、具体的には、連鎖移動剤の使用量は、単量体成分［Ｉ］全体１００重量部に対して、０．０１〜１重量部であることが好ましく、特に好ましくは０．０１〜０．５重量部、更に好ましくは０．０１〜０．３重量部である。かかる連鎖移動剤の使用量が少なすぎると、連鎖移動剤としての効果が不足する傾向があり、使用量が多すぎると、反応性の低下や塗膜の弾性率が低下する傾向がある。
【００６１】
また、上記ｐＨ緩衝剤としては、例えば、ソーダ灰（炭酸ナトリウム）、炭酸水素ナトリウム、炭酸水素カリウム、リン酸一ナトリウム、リン酸一カリウム、リン酸二ナトリウム、リン酸三ナトリウム、酢酸ナトリウム、酢酸アンモニウム、蟻酸ナトリウム、蟻酸アンモニウム等があげられる。これらは単独でもしくは２種以上併せて用いられる。
【００６２】
上記ｐＨ緩衝剤の使用量は、単量体成分［Ｉ］全体１００重量部に対して０．０１〜１０重量部であることが好ましく、特に好ましくは０．０５〜５重量部、更に好ましくは０．１〜３重量部である。かかるｐＨ緩衝剤の使用量が少なすぎると、重合調整剤としての効果が不足する傾向があり、使用量が多すぎると、反応を阻害しやすい傾向がある。
【００６３】
上記可塑剤としては、例えば、アジペート系可塑剤、フタル酸系可塑剤、燐酸系可塑剤等があげられ、前記造膜助剤としては、例えば、沸点が２６０℃以上のものがあげられる。
【００６４】
また、可塑剤および造膜助剤の使用量は、本発明の目的を阻害しない範囲内で適宜選択することができ、例えば、可塑剤としては単量体成分［Ｉ］全体１００重量部に対して通常０．１〜５０重量部であることが好ましく、造膜助剤としては単量体成分［Ｉ］全体１００重量部に対して通常０．１〜５０重量部であることが好ましい。
【００６５】
つぎに、本発明の合成樹脂エマルジョン（Ａ）の製造方法について説明する。
本発明の合成樹脂エマルジョンは、例えば、乳化剤を用い、上記単量体成分［Ｉ］を乳化重合することによって製造することができる。この重合過程において、アニオン型乳化剤により分散安定化されてなる合成樹脂を分散質とする合成樹脂エマルジョン（Ａ）が製造される。
【００６６】
合成樹脂エマルジョン（Ａ）は、分散質が上記合成樹脂であり、また、分散媒としては、上記合成樹脂が分散質となるような分散媒が好ましい。このような分散媒の中でも、より好ましいのは水系媒体からなるものである。ここで水系媒体とは、水、または水を主体としてアルコール性溶媒を含有する水性溶媒をいい、好ましくは水である。
【００６７】
本発明の合成樹脂エマルジョン（Ａ）の重合方法としては、
［１］単量体成分［Ｉ］、乳化剤、水等の全量を仕込み、昇温し重合する方法、
［２］反応缶に乳化剤、水、単量体成分［Ｉ］の一部を仕込み、昇温し重合した後、残りの単量体成分［Ｉ］を滴下または分割添加して重合を継続する方法、
［３］反応缶に乳化剤、水等を仕込んでおき昇温した後、単量体成分［Ｉ］を全量滴下または分割添加して重合する方法等があげられる。中でも、重合温度の制御が容易である点で、上記［２］、［３］の方法が好ましい。
なお、上記乳化剤は、単量体成分［Ｉ］の初期重合中、滴下重合中、後期熟成中、残存モノマー処理の追加重合中の、いずれの工程に使用しても差し支えない。
【００６８】
上記［１］〜［３］に示す重合方法における重合条件としては、例えば、上記［１］の重合方法における重合条件として、通常、４０〜１００℃程度の温度範囲が適当であり、昇温開始後１〜８時間程度反応を行うこと等があげられる。
また、上記［２］の重合方法における重合条件としては、単量体成分［Ｉ］の１〜５０重量％を通常４０〜９０℃で０．１〜５時間重合した後、残りの単量体成分［Ｉ］を１〜７時間程度かけて滴下または分割添加して、その後、上記温度で１〜３時間程度熟成すること等があげられる。
そして、上記［３］の重合方法における重合条件としては、重合缶に水を仕込み、４０〜９０℃に昇温し、単量体成分［Ｉ］を２〜７時間程度かけて滴下または分割添加し、その後、上記温度で１〜３時間程度熟成すること等があげられる。
【００６９】
上記乳化液の、乳化の際の撹拌は、各成分を混合し、ホモディスパー、パドル翼等の撹拌翼を取り付けた撹拌装置を用いて行うことができる。乳化時の温度は、乳化中に混合物が反応しない程度の温度であれば問題なく、通常５〜６０℃程度が適当である。
【００７０】
なお、本発明の合成樹脂エマルジョン（Ａ）には、必要に応じて、水溶性添加剤、ｐＨ調整剤、防腐剤、消泡剤、酸化防止剤等の添加剤を適宜配合しても差し支えない。
【００７１】
また、本発明においては、ミニエマルジョン重合法を用いて重合することも好ましい。
【００７２】
ミニエマルション重合法は、例えば、P.L.Tang, E.D.Sudol, C.A.SilebiおよびM.S.El-Aasserにより、Journal of Applied Polymer Science,第４３巻、１０５９〜１０６６頁（1991年）に記載されている方法で行なうことができる。ミニエマルションは、重合可能なモノマーの水性エマルションであり、界面活性剤と共界面活性剤（cosurfactant）の存在下にモノマーを機械的に微分散することにより得られる。重合には水溶性または油溶性の開始剤を使用することが可能であり、モノマーの重合は水相中ではなく油滴内で起こる。この点、水相中のミセルで重合が開始する乳化重合とは異なる。
【００７３】
本発明で使用する共界面活性剤（補助安定剤）としては、ミニエマルション重合法で使用されている公知のものを適宜使用することができ、例えば、（ａ）Ｃ８〜Ｃ３０−アルカン、例えばヘキサデカン、（ｂ）Ｃ８〜Ｃ３０（好ましくはＣ１０〜Ｃ３０、更に好ましくはＣ１２〜Ｃ３０）−アルキル（メタ）アクリレート、例えば、ステアリルメタクリレート、ドデシルメタクリレート、（ｃ）Ｃ８〜Ｃ３０−アルキルアルコール、例えばセチルアルコール、（ｄ）Ｃ８〜Ｃ３０−アルキルチオール、例えばドデシルメルカプタン、（ｅ）ポリマー、例えばフリーラジカル重合したポリマー、ポリアダクト、例えばポリウレタンまたは重縮合物、例えば、ポリエステル、ポリスチレン、（ｆ）その他、カルボン酸類、ケトン類、アミン類などが挙げられる。
本発明においては、水に対する溶解度がモノマーより低い共界面活性剤を選択して使用することが好ましい。
【００７４】
本発明の合成樹脂エマルジョン（Ａ）の合成樹脂の平均粒子径は、１５０ｎｍ以下であることが必要であり、好ましくは１０〜１４０ｎｍ、特に好ましくは２０〜１３０ｎｍ、更に好ましくは３０〜１２０ｎｍである。粒子径が大きすぎると、粒子の細密充填による塗膜の強靭性や耐水性が低下しやすくなる。かかる平均粒子径は、動的光散乱(DLS)(大塚電子株式会社、DLS-7000)を用い、純水で希釈して、２５℃で測定されるものであり、粒子径解析はCONTIN法を用いたものである。
【００７５】
この合成樹脂の平均粒子径は、重合時に用いる処方を適宜に調整することにより、所定の範囲内に設定することができ、例えば、重合時の撹拌速度等を調整すること等によって、所定範囲に設定することができる。
【００７６】
上記合成樹脂のガラス転移温度(Ｔｇ)は、−５０〜１００℃の範囲、更には−３０〜９０℃、特には０〜８０℃であることが好ましい。ガラス転移温度が高すぎると、塗膜の造膜温度が高くなりすぎ、造膜不良の傾向がみられ、低すぎると塗膜のタック発生の原因となる傾向がみられる。
【００７７】
なお、合成樹脂のガラス転移温度（Ｔｇ）は、下記の式（１）に示すＦｏｘの式で算出した値を用いた。
１／Ｔｇ＝Ｗ1／Ｔｇ1＋Ｗ2／Ｔｇ2＋ ・・・ ＋ Ｗn／Ｔｇn ・・・（１）
上記式（１）において、Ｗ1からＷnは、使用している各単量体の重量分率を示し、Ｔｇ1からＴｇnは、各単量体の単独重合体のガラス転移温度（単位は絶対温度「Ｋ」）を示す。また絶対温度は、絶対温度「Ｋ」＝セルシウス温度「℃」＋２７３．１５として計算する。
【００７８】
また、上記合成樹脂エマルジョン（Ａ）のζ電位は、−１００〜−１０ｍＶであることが好ましく、特に好ましくは−９０〜−２０ｍＶ、更に好ましくは−７０〜−３０ｍＶである。かかるζ電位が高すぎると後述の金属酸化物（Ｂ）粒子との吸着が不十分となり、塗膜が白濁しやすくなる傾向があり、低すぎると耐水性等の物性が低下する傾向がある。
かかるζ電位（界面動電電位）の測定方法は、DLS-ELS装置(Malvern製、Zetasizer Nano-ZS)を用いて、合成樹脂エマルジョンを１０ｍｍｏｌ／ＬのＮａＣｌ水溶液で希釈し、電圧４０Ｖ、測定温度２５℃にて、粒子の移動速度をレーザードップラー速度測定法によって測定した値である。
【００７９】
上記合成樹脂エマルジョン（Ａ）の不揮発分濃度（固形分濃度）は、５重量％以上であることが好ましく、特に好ましくは５〜２５重量％、更に好ましくは５〜４５重量％である。
なお、本発明における不揮発分濃度とは、１０５℃で１時間乾燥した後の不揮発分濃度（固形分濃度）をいう。
【００８０】
かくして本発明の合成樹脂エマルジョン（Ａ）が得られる。
次に金属酸化物（Ｂ）について説明する。
【００８１】
本発明において、金属酸化物は、合成樹脂エマルジョン（Ａ）の合成樹脂粒子の周りに取り囲むように吸着されるものである。
かかる金属酸化物としては、例えば、酸化ジルコニウム、酸化亜鉛、酸化クロム、酸化カドミウム、酸化鉄、酸化銅、酸化セリウム、酸化スズ、酸化チタン、酸化アルミニウム等が挙げられるが、これらの中でも、高い屈折率が得られる点で酸化ジルコニウム、酸化チタン、酸化亜鉛が好ましく、特に好ましくは酸化ジルコニウムである。
【００８２】
本発明の金属酸化物（Ｂ）としては、微粒子状の酸化ジルコニウムを用いるものであり、その平均粒子径は２０ｎｍ以下であることが必要である。
【００８３】
酸化ジルコニウム（Ｂ）の平均粒子径は、２０ｎｍ以下であることが必要であり、好ましくは１〜１５ｎｍ、特に好ましくは２〜１０ｎｍである。
かかる平均粒子径が大きすぎると、乾燥後の塗膜が白濁しやすくなる。かかる平均粒子径は、動的光散乱(DLS)(大塚電子株式会社、DLS-7000)を用い、純水で希釈して、２５℃で測定されるものであり、粒子径解析はCONTIN法を用いたものである。
【００８４】
上記平均粒子径の金属酸化物は、例えば、水熱合成法、ガス中蒸発法、液相還元法等の方法により製造することができる。
【００８５】
金属酸化物（Ｂ）の含有量は、合成樹脂エマルジョン（Ａ）の固形分１００重量部に対して、５０重量部以上であることが必要であり、好ましくは５５〜２０００重量部、特に好ましくは６０〜１５００重量部、更に好ましくは６５〜１０００重量部、殊に好ましくは７０〜５００重量部である。
かかる金属酸化物（Ｂ）の含有量が少なすぎると、乾燥後の塗膜に高屈折率性や硬度が付与されなかったり、白濁してしまう。
【００８６】
金属酸化物（Ｂ）は、合成樹脂エマルジョン（Ａ）に、水分散液の状態で配合されることが好ましく、かかる金属酸化物（Ｂ）の水分散液の固形分濃度としては、好ましくは１〜５０重量％、特に好ましくは５〜３０重量％である。かかる濃度が低すぎると配合物の固形分濃度が低くなり、組成物を塗工乾燥時に乾燥熱量が多く必要となる傾向があり、高すぎると水分散液の粘度が高くなり作業性が劣る傾向がある。
【００８７】
本発明の合成樹脂エマルジョン組成物は、合成樹脂エマルジョン（Ａ）および金属酸化物（Ｂ）を必須の構成成分として含有するものである。
【００８８】
かかる合成樹脂エマルジョン組成物は、合成樹脂エマルジョン（Ａ）に、金属酸化物（Ｂ）の水分散液を配合して得られたものであることが環境負荷が低くなる点で好ましい。
【００８９】
かかる金属酸化物（Ｂ）の水分散液のζ電位としては、＋１〜＋５０ｍＶであることが好ましく、特に好ましくは＋５〜＋４５ｍＶ、更に好ましくは＋１０〜＋４０ｍＶである。
かかるζ電位が高すぎると混和時に凝集しやすくなる傾向があり、低すぎると合成樹脂粒子（Ｂ）粒子との吸着が不十分となり、塗膜が白濁しやすくなる傾向がある。
かかるζ電位（界面動電電位）の測定方法は、DLS-ELS装置(Malvern製、Zetasizer Nano-ZS)を用いて属酸化物（Ｂ）の水分散液を１０ｍｍｏｌ／ＬのＮａＣｌ水溶液で希釈し、電圧４０Ｖ、測定温度２５℃にて、粒子の移動速度をレーザードップラー速度測定法によって測定した値である。
【００９０】
金属酸化物（Ｂ）の水分散液の合成樹脂エマルジョン（Ａ）への配合方法としては、一括仕込み、分割仕込み等公知一般の配合方法で配合すればよく、配合後は、好ましくは２４時間以上撹拌し、均一に混和された状態のものとすることが好ましい。
【００９１】
かくして、上記合成樹脂エマルジョン（Ａ）と金属酸化物（Ｂ）を用いて、本発明の合成樹脂エマルジョン組成物が得られるが、本発明の合成樹脂エマルジョン組成物は、金属酸化物（Ｂ）の平均粒子径から算出される合成樹脂エマルジョン組成物中に含まれる金属酸化物の粒子数α（個）と、合成樹脂粒子の平均粒子径から算出される合成樹脂エマルジョン組成物に含まれる合成樹脂粒子の粒子数β(個)の粒子数比率（（β／α）×１００）が、０．１０〜１．４０であることが、透明な均一な塗膜を得やすい点で好ましく、特に好ましくは０．１５〜１．３０、更に好ましくは０．２〜１．２０である。
かかる粒子数比率（（β／α）×１００）が高すぎても低すぎても、合成樹脂粒子と金属酸化物粒子の粒子数バランスが崩れ、塗膜が白濁してしまう傾向がある。
【００９２】
上記粒子数比率（（β／α）×１００）は、下記の通り金属酸化物の粒子数αと合成樹脂粒子の粒子数βをそれぞれ算出することにより求めることができる
【００９３】
■金属酸化物の粒子数αの算出。
α＝Ｖα１／Ｖα２
●Ｖα１＝（金属酸化物の配合割合／金属酸化物の比重）÷（金属酸化物の配合割合／金属酸化物の比重＋合成樹脂の配合割合／合成樹脂の比重）
・Ｖα１：合成樹脂エマルジョン組成物中における金属酸化物の含有体積割合
・金属酸化物の配合割合（重量％）
・金属酸化物の比重
・合成樹脂の配合割合（重量％）
・合成樹脂の比重＝１．０
●Ｖα２＝４／３π（金属酸化物の平均粒子径）３
・Ｖα２：金属酸化物１個の体積（ｎｍ３）
・金属酸化物の平均粒子径（ｎｍ）
【００９４】
■合成樹脂粒子の粒子数βの算出。
β＝Ｖβ１／Ｖβ２
●Ｖβ１＝（１−合成樹脂エマルジョン組成物中における金属酸化物の含有体積割合）
・Ｖβ１：合成樹脂エマルジョン組成物中における合成樹脂粒子の含有体積割合
●Ｖβ２＝４／３π（合成樹脂粒子の平均粒子径）３
・Ｖα２：合成樹脂粒子１個の体積（ｎｍ３）
・合成樹脂粒子の平均粒子径（ｎｍ）
【００９５】
かくして本発明の合成樹脂エマルジョンが得られる。
本発明の合成樹脂エマルジョン組成物は、基材に塗工し、乾燥させることにより、コーティング剤として有用なものであり、各種基材へのトップコート剤やアンカーコート剤など、塗膜形成用の合成樹脂エマルジョンとして有効に用いられるものである。
【００９６】
塗工・滴下方法としては、特に限定されるものではなく、例えば、スプレー、シャワー、ディッピング、ロール、スピン、スクリーン印刷等のようなウェットコーティング法が挙げられる。
【００９７】
塗工膜厚としては乾燥後の膜厚が通常１〜５０μｍとなるように塗工すればよく、特には３〜３０μｍであることが好ましい。
【００９８】
塗工する対象である基材としては、例えば、ポリオレフィン系樹脂、ポリエステル系樹脂、ポリカーボネート系樹脂、アクリロニトリルブタジエンスチレン共重合体（ＡＢＳ）、ポリスチレン系樹脂等やそれらの成型品（フィルム、シート、カップ等）、金属、ガラス等が挙げられる。
【実施例】
【００９９】
以下、実施例を挙げて本発明を更に具体的に説明するが、本発明はその要旨を超えない限り以下の実施例に限定されるものではない。尚、実施例中「％」、「部」とあるのは、重量基準を表す。
【０１００】
［製造例１］＜合成樹脂エマルジョン（Ａ−１）の製造＞
メタクリル酸ｎ−ブチル（ｎ−ＢＭＡ）１００部、ドデシル硫酸ナトリウム（ＳＤＳ）６．９１部、過硫酸カリウム（ＫＰＳ）１．８１部、水１４２８部を下記配合にて混合撹拌し、乳化液(Ｉ)を得た。得られた乳化液(Ｉ)を、冷却管、撹拌翼を備えたフラスコに、乳化液(Ｉ)を移し、撹拌下７０℃に昇温し、７０℃に保持したまま１２時間撹拌を続けた後、３０℃まで冷却し、ふるい（東京スクリーン株式会社製；目開き０．５ｍｍ、ワイヤ線形０．３１５ｍｍ）を用いて凝集物を除去し、合成樹脂エマルジョン（Ａ−１）（合成樹脂粒子の平均粒子径５８．７ｎｍ）を得た。
【０１０１】
［製造例２］＜合成樹脂エマルジョン（Ａ−２）の製造＞
メタクリル酸ｎ−ブチル（ｎ−ＢＭＡ）１００部、ドデシル硫酸ナトリウム（ＳＤＳ）２．７７部、過硫酸カリウム（ＫＰＳ）１．８１部、水１４２８部を下記配合にて混合撹拌し、乳化液(Ｉ)を得た。得られた乳化液(Ｉ)を、冷却管、撹拌翼を備えたフラスコに、乳化液(Ｉ)を移し、撹拌下７０℃に昇温し、７０℃に保持したまま１２時間撹拌を続けた後、３０℃まで冷却し、ふるい（東京スクリーン株式会社製；目開き０．５ｍｍ、ワイヤ線形０．３１５ｍｍ）を用いて凝集物を除去し、合成樹脂エマルジョン（Ａ−２）（合成樹脂粒子の平均粒子径７７．８ｎｍ）を得た。
【０１０２】
［製造例３］＜合成樹脂エマルジョン（Ａ−３）の製造＞
メタクリル酸ｎ−ブチル（ｎ−ＢＭＡ）１００部、ドデシル硫酸ナトリウム（ＳＤＳ）１．３９部、過硫酸カリウム（ＫＰＳ）１．８１部、水１４２８部を下記配合にて混合撹拌し、乳化液(Ｉ)を得た。得られた乳化液(Ｉ)を、冷却管、撹拌翼を備えたフラスコに、乳化液(Ｉ)を移し、撹拌下７０℃に昇温し、７０℃に保持したまま１２時間撹拌を続けた後、３０℃まで冷却し、ふるい（東京スクリーン株式会社製；目開き０．５ｍｍ、ワイヤ線形０．３１５ｍｍ）を用いて凝集物を除去し、合成樹脂エマルジョン（Ａ−３）（合成樹脂粒子の平均粒子径１１４ｎｍ）を得た。
【０１０３】
［比較製造例１］＜合成樹脂エマルジョン（Ａ’−１）の製造＞
メタクリル酸ｎ−ブチル（ｎ−ＢＭＡ）１００部、ドデシル硫酸ナトリウム（ＳＤＳ）０．６９部、過硫酸カリウム（ＫＰＳ）１．８１部、水１４２８部を下記配合にて混合撹拌し、乳化液(Ｉ)を得た。得られた乳化液(Ｉ)を、冷却管、撹拌翼を備えたフラスコに、乳化液(Ｉ)を移し、撹拌下７０℃に昇温し、７０℃に保持したまま１２時間撹拌を続けた後、３０℃まで冷却し、ふるい（東京スクリーン株式会社製；目開き０．５ｍｍ、ワイヤ線形０．３１５ｍｍ）を用いて凝集物を除去し、合成樹脂エマルジョン（Ａ’−１）（合成樹脂粒子の平均粒子径２０４ｎｍ）を得た。
【０１０４】
［実施例１〜８］
上記製造例１〜３で製造した合成樹脂エマルジョン（Ａ）の固形分１００部に対して、酸化ジルコニウム水分散液（住友大阪セメント株式会社製；商品名「ナノジルコニア水分散液Ａ」（ｓｏｌｉｄ  ｃｏｎｔｅｎｔ＝１２．３３％、ζ電位＋２７．０ｍＶ、平均粒子径８ｎｍ）を下記表１に記載の配合量（有効成分量）で添加し、合成樹脂エマルジョン組成物を製造した。また、得られた合成樹脂エマルジョン組成物中の粒子数比率（（β／α）×１００）を、上述の式に基づき、エマルジョンの比重１．０、ジルコニアの比重を５．８として計算した。
【０１０５】
［比較例１〜６］
上記製造例１〜３で製造した合成樹脂エマルジョン（Ａ）、比較製造例１および２で製造した合成樹脂エマルジョン（Ａ’）の固形分１００部に対して、酸化ジルコニウム水分散液（住友大阪セメント株式会社製；商品名「ナノジルコニア水分散液Ａ」（ｓｏｌｉｄ  ｃｏｎｔｅｎｔ＝１２．３３％、ζ電位＋２７．０ｍＶ、平均粒子径８ｎｍ）を下記表２に記載の配合量（有効成分量）で添加し、合成樹脂エマルジョン組成物を製造した。また、得られた合成樹脂エマルジョン組成物中の粒子数比率（（β／α）×１００）を、上述の式に基づき、エマルジョンの比重１．０、ジルコニアの比重を５．８として計算した。
【０１０６】
［透明性］
得られた合成樹脂エマルジョン組成物をガラス板上に乾燥後の膜厚が１０μｍとなるように滴下し、１００℃で２４時間乾燥させ、塗膜を得た。
得られた塗膜について、紫外-可視吸光度計(JASCO  V-530 UV/vis Spectrophotometer)を用いて波長５５０ｎｍにおける透過率測定を行った。評価基準は下記の通りである。
（評価）
○・・・透過率６０％以上
△・・・透過率４０％以上６０％未満
×・・・透過率４０％未満
【０１０７】
【表１】
2014047340.tif 000013
【０１０８】
【表２】
2014047340.tif 000014
【０１０９】
合成樹脂粒子の平均粒子径が１５０ｎｍ以下であり、金属酸化物の配合量が５０重量部以上である実施例１〜８の合成樹脂エマルジョン組成物は、透明性に優れる塗膜が得られるものである。
一方、金属酸化物の配合量が５０重量部より少ない比較例１〜３、および合成樹脂粒子の平均粒子径が１５０ｎｍよりも大きい比較例４〜６の合成樹脂エマルジョン組成物は、実施例に比べて塗膜の透明性に劣るものであることが解る。
【産業上の利用可能性】
【０１１０】
本発明の合成樹脂エマルジョン組成物は、高屈折率でかつ透明な塗膜が得られるものであり、更には水系であるため、環境負荷も少ないとコーティング剤が得られ、特に光学用の部材に対するとコーティング剤として有用である。また、シートやフィルムとしても用いることもできる。